(57)【要約】【課題】親水性の化合物であるポリビニルアルコールを架橋し、印字できる親水性を維持しつつ、皮膜の耐水性を損なわないインクジェット記録媒体用薬剤組成物を提供する。【解決手段】アセトアセチル化ポリビニルアルコール、カチオン性樹脂、及びアセトアセチル化ポリビニルアルコールのアセトアセチル基と反応する化合物を必須成分として含有し、前記カチオン性樹脂が分子中に３級もしくは４級アンモニウム塩およびポリオキシエチレンを有するカチオン性アクリルポリマーであり、アセトアセチル化ポリビニルアルコールのアセトアセチル基と反応する化合物が含窒素化合物又は有機ポリアミン系化合物である。【選択図】　なし【特許請求の範囲】
【請求項１】
アセトアセチル化ポリビニルアルコール、カチオン性樹脂、及びアセトアセチル化ポリビニルアルコールのアセトアセチル基と反応する化合物を必須成分として含有するインクジェット記録媒体用薬剤組成物。
【請求項２】
前記カチオン性樹脂が分子中に３級もしくは４級アンモニウム塩構造を有する請求項１に記載のインクジェット記録媒体用薬剤組成物。
【請求項３】
前記カチオン性樹脂が分子中に３級もしくは４級アンモニウム塩およびポリオキシエチレンを有する請求項１に記載のインクジェット記録媒体用薬剤組成物。
【請求項４】
前記カチオン性樹脂が分子中に３級もしくは４級アンモニウム塩およびポリオキシエチレンを有するカチオン性アクリルポリマーである請求項１に記載のインクジェット記録媒体用薬剤組成物。
【請求項５】
前記カチオン性樹脂が分子中に３級もしくは４級アンモニウム塩およびポリオキシエチレンを有するカチオン性アクリルポリマーであり、アセトアセチル化ポリビニルアルコールのアセトアセチル基と反応する化合物が含窒素化合物である請求項１に記載のインクジェット記録媒体用薬剤組成物。
【請求項６】
前記カチオン性樹脂が分子中に３級もしくは４級アンモニウム塩およびポリオキシエチレンを有するカチオン性アクリルポリマーであり、アセトアセチル化ポリビニルアルコールのアセトアセチル基と反応する化合物が有機ポリアミン系化合物である請求項１に記載のインクジェット記録媒体用薬剤組成物。
【請求項７】
アセトアセチル化ポリビニルアルコールとカチオン性樹脂及び、アセトアセチル化ポリビニルアルコールのアセトアセチル基と反応する化合物を必須成分として含有するインクジェット記録媒体用薬剤組成物により形成されたインク受理層を備えたインクジェット記録媒体。
【発明の詳細な説明】
【０００１】
【発明の属する技術分野】
本発明はインクジェット記録媒体用薬剤組成物に関し、さらに詳細には、ジェット記録媒体におけるインク受理層に対して好適に使用することができるインクジェット記録媒体用薬剤組成物に関する。
【０００２】
【従来の技術】
近年、コンピュータが広く普及し、印刷するためのプリンターとして、インクジェットプリンターが広く用いられている。このようなインクジェットプリンターでは、水性インクが好適に用いられている。このような水性インクのインクジェットプリンターを用いて、ポリエステル等のプラスチックフィルムに印刷を施そうとしても、水性インクがフィルム表面に定着しにくいので、高い解像度で印刷することが困難である。そのため、従来、プラスチックフィルム等の疎水性基材の表面に、コロイダルシリカ等の微粒子を親水性のバインダー（ポリビニルアルコールなど）に分散させたものを塗布したりして、水性インクに対して疎水性基材の表面の親和性を高めている（例えば、特許文献１）。しかし、これらの方法では、その改善効果は必ずしも充分とは言えないし、またその印字部の耐水性や皮膜自体の耐水性についても、水溶性の化合物を用いるため良好なものはない。
印字部の耐水性については、一般的にはインク定着剤などで定着させる手法がとられるが、これはインクがイオン的に受理層に結合されているだけで、受理層自体の耐水性が上がるものではなく、記録媒体としての耐水性は必ずしも良好ではない。
【０００３】
【特許文献１】
特開平１０−３２９４０６（第１−６頁）
【０００４】
【発明が解決しようとしている課題】
インクジェット記録方式で水性インクを印字する場合、当然その受理層が親水性でないと印字できない。しかしながら、親水性が高すぎると皮膜の耐水性が低下し、耐水性が求められる用途に展開することはできない。
そこで本発明では、親水性の化合物であるポリビニルアルコールを架橋し、印字できる親水性を維持しつつ、皮膜の耐水性を損なわないインクジェット記録媒体用薬剤組成物を提供することを目的とする。
【０００５】
【課題を解決するための手段】
本発明者は、鋭意研究を重ねた結果、アセトアセチル化ポリビニルアルコールを主成分とし、そのアセトアセチル基を架橋して親水性と耐水性を両立させ、更にインク定着成分としてカチオン性樹脂を用いることで、当該薬剤組成物によるインクジェット記録媒体のインク受理層が、印刷の解像度、水性インクの乾燥性に優れ、耐水性が良好となることを見いだし、本発明を完成させた。
【０００６】
通常のインクジェット記録媒体用薬剤組成物の被膜形成成分として使われるポリビニルアルコールは、そのものが水溶性であるために印字性が良好であるが、耐水性に劣る。この耐水性を向上させるためには、通常の手段としては、分子間での架橋により水に不溶化させればよいが、通常のポリビニルアルコールでは官能基がＯＨとなる。ＯＨ基との架橋としては、種々の架橋手段があるが、溶媒が水であって、尚かつ１２０〜１３０℃以下の低温で速やかに架橋反応が終結し、さらに塗工前の液状態で安定であるという各条件を満足する良好なＯＨ基との架橋手段がない。本発明は、インクジェット記録媒体用薬剤組成物中に、アセトアセチル化ポリビニルアルコール、及びアセトアセチル化ポリビニルアルコールのアセトアセチル基と反応する化合物を含むことにより、分子間での架橋反応が生じるので耐水性に優れて、しかも乾燥温度が１３０℃以下という低温においても前記架橋反応を生じることが可能となった。
【０００７】
【発明の実施の形態】
本発明は、アセトアセチル化ポリビニルアルコール、カチオン性樹脂、及びアセトアセチル化ポリビニルアルコールのアセトアセチル基と反応する化合物を必須成分とするインクジェット記録媒体用薬剤組成物である。
【０００８】
（アセトアセチル化ポリビニルアルコール）
本発明のインクジェット記録媒体用薬剤組成物に含まれる前記アセトアセチル化ポリビニルアルコールは、ポリビニルアルコール中のＯＨ基がアセトアセチル化されたものであれば、前記ＯＨ基の一部がアセトアセチル化されてもよく、前記ＯＨ基の全部がアセトアセチル化されても良いが、インキに対する親水性を与えるために前記ＯＨ基の一部がアセトアセチル化されたものが好ましい。前記アセトアセチル化ポリビニルアルコールは、主鎖を形成するポリビニルアルコールがエステル交換等の公知の方法で製造されたものを用いることができる。
【０００９】
前記アセトアセチル化ポリビニルアルコールは、反応することにより耐水性を発揮することができるものであれば特に限定されるものではない。また、前記アセトアセチル化ポリビニルアルコールは、インクジェット記録媒体用薬剤組成物中に５〜９５重量％、望ましくは２０〜８０％、更に望ましくは３０〜７０％含むことができる。
【００１０】
具体的には、前記アセトアセチル化ポリビニルアルコールとしては、商品名「ゴーセファイマーＺ２１０」（日本合成化学社製）、商品名「ゴーセファイマーＺ２００」（日本合成化学社製）、商品名「ゴーセファイマーＺ１００」（日本合成化学社製）などを用いることができる。
【００１１】
また、配合組成で吸水性および親水性を容易に調整する目的で、上記アセトアセチル化ポリビニルアルコール以外に通常の部分ケン化型ポリビニルアルコールを適当な配合量で併用してもよい。例えば、本発明のインクジェット記録媒体用薬剤組成物として、アセトアセチル化ポリビニルアルコールがポリビニルアルコール中のＯＨ基の一部がアセトアセチル化されたポリビニルアルコールであり、部分ケン化型ポリビニルアルコールを含むインクジェット記録媒体用薬剤組成物であってもよい。また、本発明のインクジェット記録媒体用薬剤組成物として、アセトアセチル化ポリビニルアルコールがポリビニルアルコール中のＯＨ基の全部がアセトアセチル化されたポリビニルアルコールであり、部分ケン化型ポリビニルアルコールを含むインクジェット記録媒体用薬剤組成物であってもよい。本発明のこの場合には、架橋されたアセトアセチル化ポリビニルアルコール含有受理層の耐水性を損なわない範囲で配合を行う。
【００１２】
本発明のインクジェット記録媒体用薬剤組成物には、インク定着性を向上させるために、カチオン性樹脂が含まれる。カチオン性化合物が本発明のインクジェット記録媒体用薬剤組成物に含まれることにより、インク定着性が良好となるので、本発明のインクジェット記録媒体用薬剤組成物を基材に塗布することにより得られたインクジェット記録媒体は、インクジェット印字による非常に優れた画像を呈することが可能となる。
【００１３】
（カチオン性樹脂）
前記カチオン性樹脂は、インクジェット用のインクの定着性を良好とするものであれば、特に限定されるものではなく、カチオン性の官能基としてアンモニウム基、スルホニウム基、アミノ基等の官能基を分子中に含むものを用いることができる。なかでも、前記カチオン性樹脂としては、分子中に３級もしくは４級アンモニウム塩構造を有する樹脂が好まし。前記カチオン性樹脂が３級もしくは４級アンモニウム塩を含むことにより、インク中のアニオン性染料や顔料とコンプレックスを作り定着化されるのでインキ定着性が良好となるからである。
【００１４】
前記カチオン性樹脂は、分子中に３級もしくは４級アンモニウム塩およびポリオキシエチレンを有する樹脂であることがより好ましい。前記カチオン性樹脂が３級もしくは４級アンモニウム塩を含むことによりインク中のアニオン性染料や顔料とコンプレックスを作り定着化されるのでインキ定着性が良好となり、更に前記カチオン性樹脂がポリオキシエチレンを有することにより親水性が高くなるので、インキ定着性が優れたものとなる。
【００１５】
前記カチオン性樹脂は、カチオン性の官能基を有する樹脂であれば、樹脂系が特に限定されるものではなく、樹脂骨格がアクリル樹脂、ポリエステル樹脂及びエポキシ樹脂等の公知の樹脂のいずれであってもよいが、合成の容易さといった観点からカチオン性アクリル樹脂が好ましい。前記カチオン性樹脂がカチオン性アクリル樹脂である場合には、単量体にジエチルアミノエチルメタクリレート、ジメチルアミノメチル（メタ）アクリレート、メチルエチルアミノメチル（メタ）アクリレート、ジエチルアミノメチル（メタ）アクリレート、ジプロピルアミノメチル（メタ）アクリレート、ジブチルアミノメチル（メタ）アクリレート等の窒素原子含有基を有するメチル（メタ）アクリレート、ジメチルアミノエチル（メタ）アクリレート、メチルエチルアミノエチル（メタ）アクリレート、ジエチルアミノエチル（メタ）アクリレート、ジプロピルアミノエチル（メタ）アクリレート、ジブチルエチル（メタ）アクリレート等の窒素原子含有基を有するエチル（メタ）アクリレート、窒素原子含有基を有するプロピル（メタ）アクリレートなどが例示できる。これらの中でも、ジエチルアミノエチルメタクリレートが最適である。これらを用いて公知の方法で重合した後に、酸などカチオン化剤によりカチオン性アクリル樹脂とすることができる。
【００１６】
また、前記カチオン性樹脂は、３級もしくは４級アンモニウム塩に加えて、更にポリオキシエチレンを有する樹脂であることが、特に好ましい。前記カチオン性樹脂が、官能基として３級もしくは４級アンモニウム塩を有し、更にポリオキシエチレンを有することにより、得られるインクジェット受理層のインキ定着性をより優れたものにすることができるからである。カチオン性樹脂が有するポリオキシエチレンは、前記カチオン性樹脂中に官能基として含むものであればよいが、樹脂分子中にポリオキシエチレンを複数有し、オキシエチレン部分の平均繰り返し数が２〜２０であることが好ましい。前記カチオン性樹脂は、エステル部分にポリオキシエチレンを含むアクリルモノマーを用いて得られたカチオン性アクリル樹脂を用いることが合成上容易で低コストにて製造できるために特に好ましい。
【００１７】
また、前記カチオン性樹脂は、樹脂であることにより低分子化合物に比べて乾燥による揮散がほとんどなく、加熱時間等の制御を厳密にする必要もなく、インクジェット記録媒体に優れたインキ定着性を与えることが容易である。前記カチオン性樹脂は、分子量が特に限定されるものではないが、重量平均分子量が５００〜５０万であるカチオン性樹脂を用いることが好まし。重量平均分子量がかかる範囲内である場合には、揮散が少なくて粘度も適度であるので、インクジェット記録媒体用薬剤組成物の基材に対する塗装作業性が良好である。前記カチオン性樹脂は、インキジェット用のインクの定着性を良好とする範囲で前記インクジェット記録媒体用薬剤組成物中に含まれればよく、前記インクジェット記録媒体用薬剤組成物中に１０〜７０重量％、望ましくは１５〜６０％、更に望ましくは２０〜５０％の範囲で含まれてもよい。
【００１８】
（アセトアセチル基と反応する化合物）
本発明のインクジェット記録媒体用薬剤組成物には、耐水性を向上させるために、アセトアセチル化ポリビニルアルコールのアセトアセチル基と反応する化合物が含まれる。アセトアセチル化ポリビニルアルコールのアセトアセチル基と反応する化合物としては、反応により耐水性を向上することができるものであれば特に限定されるものではないが、塩基性化合物であることが好ましい。アセトアセチル化ポリビニルアルコールのアセトアセチル基と反応する化合物が塩基性化合物である場合には、乾燥温度以下において揮発性を有する酸をインクジェット記録媒体用薬剤組成物に添加することにより前記塩基性化合物を中和しておけば、乾燥時にその酸が揮発し、アセトアセチル基と塩基性化合物が反応する形態をとることが可能だからである。また、前記インクジェット記録媒体用薬剤組成物中の前記塩基性化合物が乾燥温度以下において揮発性を有する酸により中和されていることにより、前記塩基性化合物が安定に存在し、前記インクジェット記録媒体用薬剤組成物を長期において架橋反応が進行することが少ないので、安定に貯蔵することもできる。なお、本発明のインクジェット記録媒体用薬剤組成物に含まれるアセトアセチル化ポリビニルアルコールのアセトアセチル基と反応する化合物は、上記のようにアセトアセチル化ポリビニルアルコールと架橋を生じる架橋剤であることが好ましいが、アセトアセチル化ポリビニルアルコールと反応し、水に膨潤または一部不溶化できる官能基を有する化合物であってもよい。
【００１９】
本発明に用いられるアセトアセチル化ポリビニルアルコールのアセトアセチル基と反応する化合物は、アセトアセチル基と１３０℃以下の温度で架橋反応が進行するものであれば特に限定されるものではないが、反応が良好に進行するために、含窒素化合物が好ましい。前記含窒素化合物としては、有機ポリアミン系化合物（商品名：ＳＩ−６６８、日本ＰＭＣ（株）製）、メラミン樹脂（商品名：スミマールＭ−５０Ｗ、住友化学工業製）、エピクロルヒドリンポリアミド樹脂（商品名ＷＳ−５５２、日本ＰＭＣ製）を用いることができる。中でも、有機ポリアミン系化合物を、アセトアセチル化ポリビニルアルコールのアセトアセチル基と反応する化合物として用いると、反応速度が速く経時での印字性変化が少なくなるため好ましい。なお、アセトアセチル化ポリビニルアルコールのアセトアセチル基と反応する化合物は、アセトアセチル化ポリビニルアルコールとの分子間架橋を行い、耐水性を向上させるものであるから、アセトアセチル化ポリビニルアルコールのアセトアセチル基と反応する官能基を分子内に複数個含むことが三次元網目構造を形成しやすいので好ましい。また、アセトアセチル化ポリビニルアルコールのアセトアセチル基と反応する化合物は、得られる受理層が架橋により良好な耐水性を示す配合量で前記インクジェット記録媒体用薬剤組成物中に含まれていればよく、分子中の架橋に関与する官能基数にもよるが、例えば前記インクジェット記録媒体用薬剤組成物中に１〜５０重量％、好ましくは２〜４０重量％、更に好ましくは５〜３０重量％含まれてもよい。
【００２０】
（その他の成分）
本発明のインクジェット記録媒体用薬剤組成物は、必須成分であるアセトアセチル化ポリビニルアルコール、カチオン性樹脂、及びアセトアセチル化ポリビニルアルコールのアセトアセチル基と反応する化合物以外にも、目的に応じて、その他の成分を用いることができる。その他の成分としては、溶剤、フッ素系界面活性剤、消泡剤、着色顔料、レベリング剤、無機フィラー、各種バインダー（通常の部分ケン化型ＰＶＡを含む）を用いることができる。これらのその他の成分の配合量は、各成分に求められる所定の目的を達成し、インク定着性等のインクジェット記録媒体用薬剤組成物に求められる性能を阻害しない範囲であれば限定されるものではない。
【００２１】
（製造方法）
本発明のインクジェット記録媒体用薬剤組成物は、必須成分であるアセトアセチル化ポリビニルアルコール、カチオン性樹脂、及びアセトアセチル化ポリビニルアルコールのアセトアセチル基と反応する化合物やその他の成分を、公知の装置を用いて、公知の方法により撹拌混合することにより得ることができる。
【００２２】
（インク受理層を有するインクジェット記録媒体）
本発明は、アセトアセチル化ポリビニルアルコールとカチオン性樹脂及び、アセトアセチル化ポリビニルアルコールのアセトアセチル基と反応する化合物を必須成分として含有するインクジェット記録媒体用薬剤組成物により形成されたインク受理層を備えたインクジェット記録媒体でもある。前記インクジェット記録媒体は、上述のインクジェット記録媒体用薬剤組成物を基材上への塗工により得られたインク受理層が基材上に形成されているインクジェット用記録媒体である。前記塗工は、塗布されたインクジェット記録媒体用薬剤組成物が加熱乾燥される工程を含むものであれば、公知の塗工方法を用いることができる。特に、前記インクジェット用記録媒体は、アセトアセチル化ポリビニルアルコールとカチオン性樹脂及び、アセトアセチル化ポリビニルアルコールのアセトアセチル基と反応する化合物を必須成分として含有するインクジェット記録媒体用薬剤組成物を基材に塗布した後に１３０℃以下で加熱乾燥させることによりインク受理層として基材上に形成されていることが好ましい。加熱乾燥工程が１３０℃以下という低温で為されるために、加熱による基材への影響が少なく、使用されるエネルギーを削減できるからである。なお、前記インク受理層は、インクジェット記録媒体の片面に形成されても、両面に形成されても良い。
【００２３】
本発明のインクジェット記録媒体を製造する方法としては、先ず、上述のインクジェット記録媒体用薬剤組成物を基材に塗布する。前記基材は、インクジェット記録媒体の基材に用いられるものであれば特に限定されるものではないが、一般的にはＰＶＣ・ＰＥＴ・紙・合成紙などが使用される。前記インクジェット記録媒体用薬剤組成物が塗布される方法は、公知の塗布方法を用いることができる。
【００２４】
本発明のインクジェット記録媒体の製造方法は、上述のインクジェット記録媒体用薬剤組成物を基材に塗布した後に、塗布された基材を１３０℃以下で加熱乾燥させることによりインクジェット記録媒体を得る製造方法を用いることができるのであるが、加熱乾燥をする方法としては、オーブン等の公知の装置を用いて公知の加熱乾燥方法を用いることができる。
【００２５】
【実施例】
以下、実施例により本発明を説明するが、本発明はこれらの実施例に限定されるものではない。なお、製造例、比較例及び実施例中の「部」は、すべて「重量部」を表す。
【００２６】
（製造例１〜６）
ジムロート、滴下ロート、温度計、窒素導入管および撹拌装置を備えたｌＬのセパラブルフラスコに、イオン交換水４００部とともに、表１記載の組成および配合量（重量部）で、共重合モノマー（Ａ）、共重合モノマー（Ｂ）、共重合モノマー（Ｃ）およびカチオン化剤を入れ、さらに、商品名「Ｖ−５０」（和光純薬株式会社製）１ｇを入れて、撹拌して溶解させた。窒素導入管から窒素を吹き込みながら、７０℃まで昇温させた。その後、７０℃で８時間撹拌させ、製造例１〜６に係るカチオン性樹脂である反応性生物を含む透明液体をそれぞれ得た。それぞれの透明液体に固形分は約２０重量％であった。なおカチオン性樹脂を得るに際して、カチオン化剤については、共重合性モノマー（Ｂ）とカチオン化剤とのモル比が１：１となるように、各製造例で用いた共重合性モノマー（Ｂ）の配合量のモル数を算出し、そのモル数と同モルのカチオン化剤を用いた。
【００２７】
【表１】
2004122556.tif 000002
【００２８】
（実施例１）
基材に透明性を有し、厚みが１００μｍのＰＥＴフィルム（商品名：ルミラーＳ１０、東レ（株）製）を使用し、この基材上にインク受容層を形成するために、下記の方法で塗工液を作製した。
まず、アセトアセチル化ポリビニルアルコール（Ｚ−２１０、ケン化度９５−９７ｍｏｌ％：日本合成化学工業製）の１５％水溶液１００部、製造例１で得られたカチオン性アクリル樹脂５０部、ポリアミン系化合物（ＳＩ−６６８：日本ＰＭＣ（株）製）１０部、フッ素系界面活性剤（ＺＯＮＹＬ　ＦＳＮ：デュポン社製）０．１部を配合し、撹拌混合して塗液濃度が２０％であるインクジェット記録媒体用薬剤組成物を調製した。乾燥膜厚が２０μｍとなるようにドクターブレードを用いて基材にインクジェット記録媒体用薬剤組成物を塗工し、１１０℃の熱風乾燥機中に３分間乾燥熱処理して、実施例１のインクジェット記録用フィルムを得た。
【００２９】
（実施例２）
製造例１で得られたカチオン性アクリル樹脂の代わりに製造例２で得られたカチオン性アクリル樹脂を使用した以外は、実施例１と同様にして、インクジェット記録媒体用薬剤組成物を得て、実施例２のインクジェット記録用フィルムを得た。
【００３０】
（実施例３）
製造例１で得られたカチオン性アクリル樹脂の代わりに製造例３で得られたカチオン性アクリル樹脂を使用した以外は、実施例１と同様にして、インクジェット記録媒体用薬剤組成物を得て、実施例３のインクジェット記録用フィルムを得た。
【００３１】
（実施例４）
製造例１で得られたカチオン性アクリル樹脂の代わりに製造例４で得られたカチオン性アクリル樹脂を使用した以外は、実施例１と同様にして、インクジェット記録媒体用薬剤組成物を得て、実施例４のインクジェット記録用フィルムを得た。
【００３２】
（実施例５）
製造例１で得られたカチオン性アクリル樹脂の代わりに製造例５で得られたカチオン性アクリル樹脂を使用した以外は、実施例１と同様にして、インクジェット記録媒体用薬剤組成物を得て、実施例５のインクジェット記録用フィルムを得た。
【００３３】
（実施例６）
アセトアセチル化ポリビニルアルコール（商品名：Ｚ−２１０、ケン化度９５−９７ｍｏｌ％、日本合成化学工業製）の代わりにアセトアセチル化ポリビニルアルコール（商品名：Ｚ−２００、ケン化度９９ｍｏｌ％以上、日本合成化学工業製）を使用した以外は、実施例１と同様にして、インクジェット記録媒体用薬剤組成物を得て、実施例６のインクジェット記録用フィルムを得た。
【００３４】
（実施例７）
アセトアセチル化ポリビニルアルコール（商品名：Ｚ−２１０、ケン化度９５−９７ｍｏｌ％、日本合成化学工業製）の代わりにアセトアセチル化ポリピニルアルコール（商品名：Ｚ−１００、ケン化度９８．５ｍｏｌ％以上、日本合成化学工業製）を使用した以外は、実施例１と同様にして、インクジェット記録媒体用薬剤組成物を得て、実施例７のインクジェット記録用フィルムを得た。
【００３５】
（実施例８）
ポリアミン系化合物（商品名：ＳＩ−６６８、日本ＰＭＣ（株）製）の代わりにメラミン樹脂（商品名：スミマールＭ−５０Ｗ、住友化学工業製）を使用した以外は、実施例１と同様にして、インクジェット記録媒体用薬剤組成物を得て、実施例８のインクジェット記録用フィルムを得た。
【００３６】
（実施例９）
ポリアミン系化合物（商品名：ＳＩ−６６８、日本ＰＭＣ（株）製）の代わりにエピクロルヒドリンポリアミド樹脂（商品名：ＷＳ−５５２、日本ＰＭＣ製）を使用した以外は、実施例１と同様にして、インクジェット記録媒体用薬剤組成物を得て、実施例９のインクジェット記録用フィルムを得た。
【００３７】
（実施例１０）
製造例１で得られたカチオン性アクリル樹脂の代わりに製造例６で得られたカチオン性アクリル樹脂を使用した以外は、実施例１と同様にして、インクジェット記録媒体用薬剤組成物を得て、実施例１０のインクジェット記録用フィルムを得た
【００３８】
（比較例１）カチオン性アクリル樹脂を除いた以外は、実施例１と同様にして、インクジェット記録媒体用薬剤組成物を得て、比較例１のインクジェット記録用フィルムを得た。
【００３９】
（比較例２）ポリアミン系化合物を除いた以外は、実施例１と同様にして、インクジェット記録媒体用薬剤組成物を得て、比較例２のインクジェット記録用フィルムを得た。
【００４０】
（比較例３）アセトアセチル化ポリビニルアルコールの代わりにポリビニルアルコール（商品名：ＰＡ−１８ＧＰ、信越化学製）を使用した以外は、実施例１と同様にして、インクジェット記録媒体用薬剤組成物を得て、比較例３のインクジェット記録用フィルムを得た。
【００４１】
［評価方法］
実施例及び比較例の各々の記録媒体（インクジェット記録用フィルム）を以下に示す方法により、滲み、ビーディング、光沢、及び耐水性を評価した。なお、滲み、ビーディング、及び耐水性についての評価は、各々の記録媒体についてインクジェット記録を行い、目視により評価した。なお、インクジェット記録は、市販のインクジェットプリンター（商品名：ＢＪ−Ｆ８７０、キャノン製）を用いて各々の記録媒体に印字することにより行った。
【００４２】
（滲み）：　イエロー、マゼンタ、シアン、ブラックおよびこれらの混色の各ベタ画像を隣り合わせに印字してその境界の滲み具合で評価した。
◎：滲みは全く観察されない。
○：滲みは観察されない。
△：滲みが観察される。
×：滲みが著しく観察される。
【００４３】
（ビーディング）：滲み評価と同様に各色のベタ画像を印字した。このベタ画像部分について、ビーディングの発生を評価した。
◎：ビーディングの発生が全く観察されない。
○：ビーディングの発生が観察されない。
△：ビーディングの発生がやや観察される。
×：ビーディングの発生が多く観察される。
【００４４】
（光沢）：各々の記録媒体の表面を光沢計（商品名：ＶＧＳ−３００Ａ、日本電色工業製）を用いて７５度鏡面光沢より評価した。
○：グロスが７０％以上
△：４０％以上７０％未満
×：４０％未満
【００４５】
（耐水性）：滲み評価と同様に各色のベタ画像を印字した。印字後２時間以上放置した後、水滴を落とし、拭き取った後のインクの定着程度を目視により評価した。
○：変化がない
△：インクが溶解し、色濃度が低下した
×：インクがすべて溶解した
【００４６】
【表２】
2004122556.tif 000003
【００４７】
（まとめ）
実施例１〜９により得られたインクジェット記録媒体用薬剤組成物は、それぞれ、アセトアセチル化ポリビニルアルコール、カチオン性樹脂、及びアセトアセチル化ポリビニルアルコールのアセトアセチル基と反応する化合物を含み、カチオン性樹脂として分子中に３級もしくは４級アンモニウム塩およびポリオキシエチレンを有するカチオン性アクリルポリマーを用いているために、光沢及び耐水性が良好であり、インク定着性（滲み、ビーディング）が優れていた。実施例１０により得られたインクジェット記録媒体用薬剤組成物は、アセトアセチル化ポリビニルアルコール、カチオン性樹脂、及びアセトアセチル化ポリビニルアルコールのアセトアセチル基と反応する化合物を含むが、カチオン性樹脂として分子中に３級もしくは４級アンモニウム塩を有するカチオン性アクリルポリマーを用いているために、光沢及び耐水性が良好であり、インク定着性（滲み、ビーディング）が良好であった。
【００４８】
これに対し、比較例１のインクジェット記録媒体用薬剤組成物は、アセトアセチル化ポリビニルアルコール、及びアセトアセチル化ポリビニルアルコールのアセトアセチル基と反応する化合物を用いているが、カチオン性樹脂を用いていないために、光沢及び耐水性が良好であったが、インク定着性（滲み、ビーディング）が不良であった。比較例２のインクジェット記録媒体用薬剤組成物は、アセトアセチル化ポリビニルアルコールのアセトアセチル基と反応する化合物であるポリアミン系化合物を用いていないので、インク定着性（滲み、ビーディング）及び光沢は良好であったが、耐水性が不良であった。比較例３のインキジェット記録紙用薬剤組成物は、アセトアセチル化ポリビニルアルコールの代わりにポリビニルアルコールが用いられているので、インク定着性（滲み、ビーディング）及び光沢は良好であったが、耐水性が不良であった。
【００４９】
【発明の効果】
本発明のインクジェット記録媒体用薬剤組成物は、アセトアセチル化ポリビニルアルコールとアセトアセチル化ポリビニルアルコールのアセトアセチル基と反応する化合物とを含むことによりアセトアセチル基部分が架橋反応に関与して、三次元網目構造を形成するので耐水性が良好で、しかも加熱乾燥温度が１３０℃以下という低温においても加熱乾燥することが可能であり、光沢も良好である。
本発明のインクジェット記録媒体用薬剤組成物は、さらにカチオン性樹脂を含むので、インク定着性も良好であるので、インクジェット記録媒体用として最適である。また、上記のインクジェット記録媒体用薬剤組成物を基材に塗布した後に１３０℃以下で加熱乾燥させるインクジェット記録媒体の製造方法は、１３０℃以下という低温での加熱乾燥によりインク定着性および耐水性が良好であるインクジェット記録媒体を得ることができるので、インクジェット記録媒体の製造方法として最適である。